(57)【要約】【課題】短時間で十分な超臨界処理の状態が得られるようにする。【解決手段】蓋１０３を容器下部１０２に密着させて、また、バルブ１０７を閉じることで、容器下部１０２の内部が密閉され、高圧容器が形成された状態とし、図示しない加熱手段により容器下部１０２の内部に収容されている洗浄液１２０が、例えば、２００〜２５０℃程度に加熱された状態とする。加えて、背圧弁１０９を調整することで、密閉された容器下部１０２の内部が３ＭＰａ程度となるようにする。このことにより、密閉された容器下部１０２の内部は、超臨界状態となったＨＣＦ2ＣＦ2ＯＣＨ2ＣＦ3及び乳酸エチルからなる超臨界流体１２１で充填され、基板１０１が、超臨界流体１２１に浸漬された状態となる。【選択図】  図１
2006303316.tif 000002
【特許請求の範囲】
【請求項１】
基板を高圧容器の内部に配置する第１の工程と、
前記高圧容器の内部にフッ素化合物と有機物を溶解する溶剤とからなる混合溶液を収容して加熱し、前記高圧容器の内部が超臨界状態となった前記フッ素化合物及び前記溶剤による超臨界流体で充填された状態とする第２の工程と、
前記高圧容器の内部圧力を低下させて前記超臨界流体が気化された状態とする第３の工程と
を少なくとも備えることを特徴とする超臨界処理方法。
【請求項２】
請求項１記載の超臨界処理方法において、
前記フッ素化合物は、ハイドロフルオロエーテル及びハイドロフルオロエステルの少なくとも１つから構成されたものである
ことを特徴とする超臨界処理方法。
【請求項３】
請求項２記載の超臨界処理方法において、
前記ハイドロフルオロエーテルは、ＨＣＦ2ＣＦ2ＯＣＨ2ＣＦ3、ＣＦ3ＣＨＦＣＦ2ＯＣＨ2ＣＦ3、及びＣＦ3ＣＨＦＣＦ2ＯＣＨ2ＣＦ2ＣＦ3の中の少なくとも１つである
ことを特徴とする超臨界処理方法。
【請求項４】
請求項１〜３のいずれか１項に記載の超臨界処理方法において、
前記溶剤は、極性を有する
ことを特徴とする超臨界処理方法。
【請求項５】
請求項４記載の超臨界処理方法において、
前記溶剤は、多価アルコールのエーテル化合物及び多価カルボン酸のエステル化合物の少なくとも１つである
ことを特徴とする超臨界処理方法。
【請求項６】
請求項４記載の超臨界処理方法において、
前記溶剤は、ヒドロキシ酸，ヒドロキシ酸のエステル，及びヒドロキシ酸のエーテル化合物の少なくとも１つである
ことを特徴とする超臨界処理方法。
【請求項７】
請求項６記載の超臨界処理方法において、
前記溶剤は、乳酸エチルである
ことを特徴とする超臨界処理方法。
【請求項８】
請求項１〜７のいずれか１項に記載の超臨界処理方法において、
前記フッ素化合物と前記溶剤とは、共沸状態の組成比とされている
ことを特徴とする超臨界処理方法。
【請求項９】
基板を高圧容器の内部に配置する第１の工程と、
前記高圧容器の内部にフッ素化合物からなる混合溶液を収容して加熱し、前記高圧容器の内部が超臨界状態となった前記フッ素化合物による超臨界流体で充填された状態とする第２の工程と、
前記高圧容器の内部圧力を低下させて前記超臨界流体が気化された状態とする第３の工程と
を少なくとも備え、
前記フッ素化合物は、フッ化ヒドロキシ酸，フッ化ヒドロキシ酸のエステル化合物，及びフッ化ヒドロキシ酸のエーテル化合物の少なくとも１つから構成されている
ことを特徴とする超臨界処理方法。
【請求項１０】
一方に開放部を備える容器下部及びこの容器下部の開放部を密閉する蓋から構成されて内部に処理対象の基板が載置される高圧容器と、
前記高圧容器の内部にフッ素化合物と有機物を溶解する溶剤とからなる混合溶液を供給する供給手段と、
前記高圧容器の内部に配置されて常磁性金属から構成された加熱板と、
前記加熱板に高周波交流電界を印加して誘導加熱により前記加熱板が加熱された状態とする誘導加熱手段と、
前記高圧容器の内部の流体を外部に排出するための排出手段と
を少なくとも備え、
前記高圧容器の内部に供給された前記混合溶液を前記加熱板により加熱し、前記高圧容器の内部が超臨界状態となった前記フッ素化合物及び前記溶剤による超臨界流体で充填された状態とする
ことを特徴とする超臨界処理装置。
【請求項１１】
請求項１０記載の超臨界処理装置において、
前記蓋から前記蓋に対向する前記容器下部の底部の方向に前記加熱板を移動する移動機構
を備えることを特徴とする超臨界処理装置。
【請求項１２】
請求項１０又は１１記載の超臨界処理装置において、
前記加熱板の上に前記基板が載置される
ことを特徴とする超臨界処理装置。
【請求項１３】
一方に開放部を備える容器下部及びこの容器下部の開放部を密閉する蓋から構成されて内部に処理対象の基板が載置される高圧容器と、
前記高圧容器の内部にフッ素化合物と有機物を溶解する溶剤とからなる混合溶液を供給する供給手段と、
前記高圧容器を加熱する加熱部と、
前記高圧容器の内部の流体を外部に排出するための排出手段と
を少なくとも備え、
前記加熱部は、前記高圧容器は、前記加熱部が嵌合可能な凹部を外部に備え、
前記加熱部を前記凹部に嵌合することで前記高圧容器を加熱し、前記高圧容器の内部に供給された前記混合溶液を加熱し、前記高圧容器の内部が超臨界状態となった前記フッ素化合物及び前記溶剤による超臨界流体で充填された状態とする
ことを特徴とする超臨界処理装置。
【請求項１４】
請求項１０〜１３のいずれか１項に記載の超臨界処理装置において、
前記高圧容器を冷却する冷却機構を備える
ことを特徴とする超臨界処理装置。
【発明の詳細な説明】
【技術分野】
【０００１】
本発明は、例えばｎｍオーダの微細な構造体を有する基板よりレジストパターンなどの有機物を除去するなどの処理を行う超臨界処理方法及び装置に関する。
【背景技術】
【０００２】
ＬＳＩを初めとする半導体装置を作製する要素技術として、リソグラフィーによるパターン形成技術がある。今日では、ｎｍオーダの極微細なパターンが用いられており、研究開発のレベルでは、１０ｎｍ以下の大きさのパターンが形成されるに至っている。上記パターン形成技術では、塗布などによるレジスト膜形成，露光，現像を経て形成されるレジストパターンをマスクとし、このマスクの下の基板や薄膜をエッチングにより加工している。このようなマスクに用いられるレジストは、紫外線，エックス線，電子線などに感光する有機材料であり、粉末状もしくは高粘性液体を溶剤に溶解したものが使われる。
【０００３】
このような材料から構成されて加工されたレジストパターンは、基板や薄膜にパターンが形成された後で除去されるものである。レジスト（レジストパターン）の除去を行う洗浄には、古くは硫酸を主体にした酸溶液などが洗浄液として用いられてきたが、微細部分の洗浄が難しく微細部特に微細な凹部の内部を洗浄しきれないことが問題となってきた。例えば、レジストパターンが、すでに形成されているパターンの上に形成される場合、現像やエッチング処理を経た後にも、パターンの部分はレジスト材料が残っている領域である。このため、レジストパターンの下層のパターンの隙間には、レジストが入り込んだ状態となっている。レジストの除去では、上述したような微細なパターンの間に入り込んでいる部分も除去する必要がある。しかしながら、パターンの間隔がｎｍオーダと微細な場合、洗浄液が隙間に含浸しにくいため、パターンの隙間に、有機物（レジスト）の残渣が残る場合があった。
【０００４】
一方、酸素ガスプラズマを用いたアッシング手法は、廃液の問題もなくガスが微細構造内部に拡散するため、近年では、レジスト除去の一般的な手法として用いられている。しかしながら、形成するパターンが有機材料である場合、レジスト除去にアッシング手法を用いることは困難である。例えば、ＬＳＩでは、多層配線間の層間絶縁層に用いる材料として、半導体装置の高速化に伴う配線容量の低下のため、多孔質のメチルポリシロキサンや水素化ポリシロキサンなどの低誘電率材料が用いられ始めている。しかしながら、このような層間絶縁層をレジストパターンをマスクとしてエッチング加工した後、レジストパターン除去のためのアッシングを行うと、層間絶縁層を構成しているメチル基や水素もアッシングされてしまい、結果として誘電率が上昇する問題が発生していた。
【０００５】
上述した問題を解決する方法として、超臨界流体を用いた洗浄（除去）方法が提案されている（非特許文献１参照）。この技術では、気体の拡散性と液体の溶解性（高密度性）とを兼ね備えた超臨界流体を洗浄溶液として用いて洗浄を行っている。このような、超臨界流体を用いた処理では、多くの場合、超臨界流体として二酸化炭素が用いられている。上述した超臨界流体を用いる処理では、レジストなどが残存する基板を耐高圧容器内に配置し、この耐高圧容器内に超臨界状態の二酸化炭素を導入することで、超臨界状態の二酸化炭素が基板に作用するようにしている。ただし、二酸化炭素は双極子モーメントを持たず、極性分子からなる有機材料であるレジストがほとんど溶解しない。
【０００６】
また、二酸化炭素を用いた超臨界処理では、気体である二酸化炭素を１ＭＰａ以上の高圧な状態とするために、高圧ガス保安法に規制される耐高圧容器を用いる必要がある。このような耐高圧容器では、高価な認定高圧バルブ類の使用が義務づけられ、また、バルブの交換や容器の改造などは安易に行えず、また、年１回行うことが義務づけられている定期点検のための費用が必要となる。このため、常温（２５℃程度）常圧（大気圧程度）において気体である二酸化炭素を用いた超臨界処理は、利用しやすい方法とはいえない。
【０００７】
これに対し、高圧ガス保安法に規制されない常温常圧で液体のものを用いて超臨界処理を行う方法が、最近になって提案されている（特許文献１参照）。特許文献１の技術では、例えばアルコールやフッ化炭素類などの極性を有する有機物（極性溶剤）の超臨界流体を用いることで、より低い臨界条件で基板の上に形成されたレジストパターンなどの有機物を除去している。また、従来では、図８（ａ）に示すように、容器８０１の外壁と内壁との間に設けられたヒータ８１０により、処理対象の基板８０２が載置される反応室８０３内の温度を、極性溶剤が超臨界状態となる２００℃程度にまで上昇させている。また、図８（ｂ）に示すように、容器８０１内において、加熱機構を内蔵する基板台８１１に基板８０２を載置し、基板８０２の近傍を加熱する技術も提案されている（特許文献２参照）。
【０００８】
【特許文献１】特開２００４−３３５９８８号公報
【特許文献２】特許第３４９４９３９号公報
【非特許文献１】嵯峨  幸一郎  他、「超臨界ＣＯ2中でのシリコンウェーハ表面パーティクル除去」、第６５回応用物理学会学術講演会  講演予稿集，３ｐ−Ｂ−７，ｐ．６７０，２００４年９月。
【発明の開示】
【発明が解決しようとする課題】
【０００９】
しかしながら、特許文献１に示されている従来の技術では、レジストの種類によっては、未だ十分な溶解特性が得られず、短時間で十分な洗浄の状態を得ることが容易でないという問題があった。また、常温常圧で液体の物質を超臨界状態とするためには、二酸化炭素などの場合に比較してより高い温度が必要となるが、従来の装置では、容器の側への熱伝導による損失が大きく、処理対象の基板近傍の温度をより迅速に所定温度にまで制御するなどが容易ではなく、処理時間の遅延を招いていた。
【００１０】
本発明は、以上のような問題点を解消するためになされたものであり、短時間で十分な超臨界処理の状態が得られるようにすることを目的とする。
【課題を解決するための手段】
【００１１】
本発明に係る超臨界処理方法は、基板を高圧容器の内部に配置する第１の工程と、高圧容器の内部にフッ素化合物と有機物を溶解する溶剤とからなる混合溶液を収容して加熱し、高圧容器の内部が超臨界状態となったフッ素化合物及び溶剤による超臨界流体で充填された状態とする第２の工程と、高圧容器の内部圧力を低下させて超臨界流体が気化された状態とする第３の工程とを少なくとも備えるものである。この方法では、超臨界状態となったフッ素化合物及び溶剤による超臨界流体により、基板が処理される。
【００１２】
上記超臨界処理方法において、フッ素化合物は、ハイドロフルオロエーテル及びハイドロフルオロエステルの少なくとも１つから構成されたものであればよい。またハイドロフルオロエーテルは、ＨＣＦ2ＣＦ2ＯＣＨ2ＣＦ3、ＣＦ3ＣＨＦＣＦ2ＯＣＨ2ＣＦ3、及びＣＦ3ＣＨＦＣＦ2ＯＣＨ2ＣＦ2ＣＦ3の中の少なくとも１つであればよい。また、溶剤は、極性を有するものであればよい。また、溶剤は、多価アルコールのエーテル化合物及び多価カルボン酸のエステル化合物の少なくとも１つであればよい。
【００１３】
また、上記超臨界処理方法において、溶剤は、ヒドロキシ酸，ヒドロキシ酸のエステル，及びヒドロキシ酸のエーテル化合物の少なくとも１つであればよい。また、溶剤は、乳酸エチルであればよい。また、フッ素化合物と溶剤とは、共沸状態の組成比とされていればよい。
【００１４】
また、本発明に係る他の超臨界処理方法は、基板を高圧容器の内部に配置する第１の工程と、高圧容器の内部にフッ素化合物からなる混合溶液を収容して加熱し、高圧容器の内部が超臨界状態となったフッ素化合物による超臨界流体で充填された状態とする第２の工程と、高圧容器の内部圧力を低下させて超臨界流体が気化された状態とする第３の工程とを少なくとも備え、フッ素化合物は、フッ化ヒドロキシ酸，フッ化ヒドロキシ酸のエステル化合物，及びフッ化ヒドロキシ酸のエーテル化合物の少なくとも１つから構成されているようにしたものである。
【００１５】
また、本発明に係る超臨界処理装置は、一方に開放部を備える容器下部及びこの容器下部の開放部を密閉する蓋から構成されて内部に処理対象の基板が載置される高圧容器と、高圧容器の内部にフッ素化合物と有機物を溶解する溶剤とからなる混合溶液を供給する供給手段と、高圧容器の内部に配置されて常磁性金属から構成された加熱板と、加熱板に高周波交流電界を印加して誘導加熱により加熱板が加熱された状態とする誘導加熱手段と、高圧容器の内部の流体を外部に排出するための排出手段とを少なくとも備え、高圧容器の内部に供給された混合溶液を加熱板により加熱し、高圧容器の内部が超臨界状態となったフッ素化合物及び溶剤による超臨界流体で充填された状態とするようにしたものである。なお、加熱板は、移動機構により、蓋から蓋に対向する容器下部の底部の方向に移動可能とされている。また、加熱板の上に処理対象の基板が載置される。
【００１６】
また、本発明に係る他の超臨界処理装置は、一方に開放部を備える容器下部及びこの容器下部の開放部を密閉する蓋から構成されて内部に処理対象の基板が載置される高圧容器と、高圧容器の内部にフッ素化合物と有機物を溶解する溶剤とからなる混合溶液を供給する供給手段と、高圧容器を加熱する加熱部と、高圧容器の内部の流体を外部に排出するための排出手段とを少なくとも備え、加熱部は、高圧容器は、加熱部が嵌合可能な凹部を外部に備え、加熱部を凹部に嵌合することで高圧容器を加熱し、高圧容器の内部に供給された混合溶液を加熱し、高圧容器の内部が超臨界状態となったフッ素化合物及び溶剤による超臨界流体で充填された状態とするようにしたものである。なお、これら装置において、高圧容器を冷却する冷却機構を備えるようにしてもよい。
【発明の効果】
【００１７】
以上説明したように、本発明では、ハイドロフルオロエーテル及びハイドロフルオロエステルなどのフッ素化合物と有機物を溶解する溶剤との混合溶液が超臨界状態とされた超臨界流体により、基板を処理するようにした。また、本発明では、フッ化ヒドロキシ酸，フッ化ヒドロキシ酸のエステル化合物，及びフッ化ヒドロキシ酸のエーテル化合物などのフッ素化合物が超臨界状態とされた超臨界流体により、基板を処理するようにした。この結果、本発明によれば、基板に付着しているレジストなどの有機物がより迅速に溶解するようになるなど、短時間で十分な超臨界処理の状態が得られるようになるという優れた効果が得られる。
【発明を実施するための最良の形態】
【００１８】
以下、本発明の実施の形態について図を参照して説明する。図１は、本発明の実施の形態における超臨界処理方法を説明するための工程図である。まず、例えば単結晶シリコンからなる基板１０１の上に、低誘電率材料のＨＳＱ（水素化シルセスキオキサン）からなる低誘電率膜が形成された状態とし、この上に、例えばＡｒＦレジストの膜を形成し、公知のフォトリソグラフィーにより９０ｎｍ程度の幅のレジストパターンが形成された状態とする。ついで、形成されたレジストパターンをマスクとし、ＣＨＦ3とアルゴンとの混合ガスのプラズマを用いたドライエッチングにより低誘電率膜を加工し、シリコン基板１０１の上に低誘電率材料からなるパターンが形成された状態とする。
【００１９】
上述したようにパターンが形成されたら、基板１０１を、図１（ａ）に示すように、容器下部１０２を密閉するための蓋１０３に設けられた基板保持部１０４に保持させる。なお、容器下部１０２は、一方の開放部を備え、この開放部が蓋１０３により密閉可能とされ、容器下部１０２と蓋１０３とにより、密閉された高圧容器が構成可能とされている。ついで、薬液導入用タンク１０５に収容されているＨＣＦ2ＣＦ2ＯＣＨ2ＣＦ3（フッ素化合物）と乳酸エチル（溶剤）とが混合されたフッ素化合物混合液体を、配管１０６により容器下部１０２内に供給し、容器下部１０２の内部に、洗浄液１２０が収容された状態とする。なお、配管１０６の途中にはバルブ１０７が設けられている。また、容器下部１０２には、排出管１０８が設けられ、排出管１０８には背圧弁１０９が設けられている。また、容器下部１０２は、容器下部１０２より溢れ出た液体を収容する液体排出容器１１０の内部に配置されている。液体排出容器１１０は、排出部１１１より収容された廃液を排出する。
【００２０】
次に、図１（ｂ）に示すように、蓋１０３を容器下部１０２の側に近づけて基板保持部１０４に保持されている基板１０１が、容器下部１０２に収容されている洗浄液１２０に浸漬された状態とする。このとき、薬液導入用タンク１０５によるフッ素化合物混合液体の供給を追加し、容器下部１０２において洗浄液１２０がオーバーフローする状態とし、基板１０１が洗浄された状態としてもよい。この洗浄により、常温（２５℃程度）常圧（大気圧程度）の状態において、洗浄液１２０に溶解する成分は、基板１０１より除去（洗浄）可能である。例えば、基板１０１の上に形成されているレジストパターンの一部が、洗浄液１２０に溶解し、一部が基板１０１の上に残る。これに対し、低誘電率材料からなるパターンは、洗浄液１２０に溶解しない。
【００２１】
次に、蓋１０３を容器下部１０２に密着させて、また、バルブ１０７を閉じることで、容器下部１０２の内部が密閉され、高圧容器が形成された状態とし、図示しない加熱手段により容器下部１０２の内部に収容されている洗浄液１２０が、例えば、２００〜２５０℃程度に加熱された状態とする。加えて、背圧弁１０９を調整することで、密閉された容器下部１０２の内部が３ＭＰａ程度となるようにする。このことにより、図１（ｃ）に示すように、密閉された容器下部１０２の内部は、超臨界状態となったＨＣＦ2ＣＦ2ＯＣＨ2ＣＦ3及び乳酸エチルからなる超臨界流体１２１で充填され、基板１０１が、超臨界流体１２１に浸漬された状態となる。なお、この段階で、図２に示すように、循環ポンプ２０１を配管２０２及び配管２０３により容器下部１０２（高圧容器）に接続し、容器下部１０２内に充填されている超臨界流体１２１が、配管２０２−循環ポンプ２０１−配管２０３の経路により循環されるようにしてもよい。
【００２２】
このように、超臨界流体１２１が作用することで、常温常圧の状態では溶解しきれずに基板１０１の上に残ったレジストパターンは、超臨界流体１２１に溶解し、基板１０１の表面からレジストパターンが除去される。また、超臨界流体１２１は、低誘電率材料からなる微細なパターンの隙間にも容易に浸透していくため、パターンの隙間に入り込んでいたレジストパターンの部分も、超臨界流体１２１に溶解する。加えて、２００℃程度に加熱されてレジストの溶解速度が向上しているので、効果的な洗浄が行える。一方、低誘電率材料からなるパターンは、超臨界流体１２１に溶解することがない。さらに、これらの材料を超臨界状態で用いた場合、洗浄面をフッ素化することができる。洗浄面がフッ素化されることで、微細孔内の洗浄だけではなく、高温処理による水分の除去，さらにはフッ素化による水分再吸着が防げるようになる。これらのことは、デバイスの特性安定性に好適である。
【００２３】
この後、背圧弁１０９を徐々に開放して容器下部１０２（高圧容器）内部の超臨界流体１２１を外部に排出し、容器下部１０２内部の圧力を低下させることで、図１（ｄ）に示すように、密閉されて２００〜２５０℃程度に加熱されている容器下部１０２の内部が、気体１２２で充填された状態とする。このことにより、低誘電率材料からなるパターンが形成されている基板１０１の領域では、レジストパターンが除去され、かつ乾燥した状態となる。この超臨界処理方法によれば、ＨＣＦ2ＣＦ2ＯＣＨ2ＣＦ3（フッ素化合物）と乳酸エチル（溶剤）とが混合されたフッ素化合物混合液体が超臨界状態とされた超臨界流体を用いるようにしたので、有機物であるレジストがより迅速に溶解するようになり、従来に比較して短時間で処理が行える。また、この乾燥の過程では、低誘電率材料からなるパターンの部分に気液界面が形成されることがなく、液体の表面張力などによるパターン異常の発生が抑制されている。
【００２４】
次に、上述した超臨界処理に用いるフッ素化合物混合液体について説明する。はじめに、フッ素化合物混合液体を構成しているフッ素化合物について説明する。超臨界洗浄に適するフッ素化合物としては、まず、常温、常圧で液体であることが要求される。また、臨界点が２５０℃以下であった方がよい。２５０℃を超える温度が必要な場合、高圧容器を構成する密閉シール材の適用材料が少なくなるなどのことがある。さらには、燃焼しにくい材料である方がよく、また、レジスト等が溶解しやすい材料であり、環境影響が低いことが好ましい。これらの要求を満足する材料として、ハイドロフルオロエーテルやハイドロフルオロエステルがある。
【００２５】
この中でもハイドロフルオロエーテルは安全性の点からより適している。ハイドロフルオロエーテルとしては、例えばＣＦ3ＣＦ2ＣＨ2ＯＣＨＦ2，ＣＦ3ＣＦ2ＯＣＨ2ＣＦ3，Ｃ3Ｆ7ＯＣＨ3，ＣＨＦ2ＣＦ2ＯＣＨ2ＣＦ3，ＣＦ3ＣＨＦＣＦ2ＯＣＨ2ＣＦ3、ＣＦ3ＣＨＦＯＣＨＦ2、ＣＦ3ＣＨＦＣＦ2ＣＨ2ＯＣＨＦ2，ＣＦ3ＣＨＦＣＦ2ＯＣＨ2ＣＦ2ＣＦ3、ＣＦ3ＣＨＦＣＦ2ＯＣＨ2ＣＦ2ＣＨＦ2などの、ＣxＦyＨmＯ又はＣ(x-1)ＦyＨmＣ1Ｏ（ｘ，ｙ，ｍは自然数）の構造を有しているものが適用可能である。さらには、この中でも最末端基が−ＣＨ3ではない方が、難燃性の点からは優れている。
【００２６】
入手の容易性なども考慮すると、次に示すフッ素化合物が特によい。まず、ＨＣＦ2ＣＦ2ＯＣＨ2ＣＦ3がある。これは、１８０℃，３．７ＭＰａで超臨界状態となる。また、ＣＦ3ＣＨＦＣＦ2ＯＣＨ2ＣＦ3がある。これは、２００℃，２．４ＭＰａで超臨界状態となる。また、ＣＦ3ＣＨＦＣＦ2ＯＣＨ2ＣＦ2ＣＦ3がある。これは、２１０℃，２．５ＭＰａで超臨界状態となる。また、ハイドロフルオロエステルとしては、ＣＨＦ2ＣＯＯＣＨ2ＣＨ3，（ＣＦ3）2ＣＨＣＯＯＣＨ3などのＣxＦyＨmＯ2又はＣ(x-1)ＦyＨmＣ1Ｏ2（ｘ，ｙ，ｍは自然数）の構造を有していればすべて適用できる。
【００２７】
次に、フッ素化合物混合液体を構成している溶剤について説明する。まず、溶剤は、レジストなどの有機物を溶解するものである。また、溶剤は、共沸混合物（最低沸点共沸混合物）となるような比率でフッ素化合物と混合された状態とすることが好ましい。共沸混合物になればこの比率を保ったまま一定の沸点で蒸発することになり、蒸留による回収・再使用（リサイクル）が非常にしやすいことになる。例えば、ＨＣＦ2ＣＦ2ＯＣＨ2ＣＦ3はエタノール５．５％の混合比で共沸混合物になる。さらには、混和させてレジスト除去や洗浄により高い効果を得るためには、レジストがより溶解しやすいレジストの溶解用の溶剤を用いることが好ましい。これらは、極性を有する溶剤である。
【００２８】
現在、多くの半導体製造プロセスで使われるレジストは、アクリレートもしくはポリヒドロキシスチレンをベースとした有機物であり、溶剤はこれら有機物が溶解しやすいヒドロキシ酸（分子中に水酸基とカルボキシル基を有するもの）から構成されているものが好適である。また、カルボン酸をエステル化したものも、溶剤として好適である。また、水酸基をエーテルとしたものでも良い。例えば、乳酸エチルが、フッ素化合物混合液体を構成する溶剤として典型例である。もしくは、多価アルコールのエーテル化合物も適用可能である。例えば、エチレングリコールモノエチルエーテルやこれらの酢酸塩、プロピレングリコールモノメチルエーテルやこの酢酸塩などが、多価アルコールのエーテル化合物の例である。また、多価カルボン酸のエステルも、上記溶剤として用いることができる。
【００２９】
これらの溶剤とフッ素化合物とを任意の量で混合することにより、よりレジストが溶解する状態が得られる。上記混合の割合は、前述したように共沸混合物となる量であることが好ましく、物質によって変わるが、混合比は５−１０％程度の範囲となればよい。
【００３０】
次に、フッ素化合物混合液体を用いた他の実施の形態について説明する。まず、例えば単結晶シリコンからなる基板の上に、低誘電率材料のＨＳＱ（水素化シルセスキオキサン）からなる低誘電率膜が形成された状態とし、この上に、例えばＡｒＦレジストの膜を形成し、公知のフォトリソグラフィーにより９０ｎｍ程度の幅のレジストパターンが形成された状態とする。ついで、形成されたレジストパターンをマスクとし、ＣＨＦ3とアルゴンとの混合ガスのプラズマを用いたドライエッチングにより低誘電率膜を加工し、シリコン基板の上に低誘電率材料からなるパターンが形成された状態とする。
【００３１】
上述したようにパターンが形成されたら、基板を、高圧容器に収容されている洗浄液に浸漬された状態とする。ここで、洗浄液は、ＣＦ3ＣＨＦＣＦ2ＯＣＨ2ＣＦ3（フッ素化合物）とプロピレングリコールモノメチルエーテルアセテート（溶剤）とが混合されたフッ素化合物混合液体から構成されたものである。このとき、フッ素化合物混合液体の供給を追加し、高圧容器において洗浄液がオーバーフローする状態とし、基板が洗浄された状態としてもよい。この洗浄により、常温（２５℃程度）常圧（大気圧程度）の状態において、洗浄液に溶解する成分は、基板より除去（洗浄）可能である。例えば、基板の上に形成されているレジストパターンの一部が、洗浄液に溶解し、一部が基板の上に残る。これに対し、低誘電率材料からなるパターンは、洗浄液に溶解しない。さらに、これらの材料を超臨界状態で用いた場合、洗浄面をフッ素化することができる。洗浄面がフッ素化されることで、微細孔内の洗浄だけではなく、高温処理による水分の除去，さらにはフッ素化による水分再吸着が防げるようになる。これらのことは、デバイスの特性安定性に好適である。
【００３２】
次に、高圧容器の内部が密閉された状態とし、図示しない加熱手段により高圧容器の内部に収容されている洗浄液が、例えば、２２０℃程度に加熱された状態とする。加えて、高圧容器の背圧弁を調整することで、密閉された高圧容器の内部が３ＭＰａ程度となるようにする。このことにより、密閉された高圧容器の内部は、超臨界状態となったＣＦ3ＣＨＦＣＦ2ＯＣＨ2ＣＦ3及びプロピレングリコールモノメチルエーテルアセテートからなる超臨界流体で充填され、基板が、超臨界流体に浸漬された状態となる。
【００３３】
このように、超臨界流体が作用することで、常温常圧の状態では溶解しきれずに基板の上に残ったレジストパターンは、超臨界流体に溶解し、基板の表面からレジストパターンが除去される。また、超臨界流体は、低誘電率材料からなる微細なパターンの隙間にも容易に浸透していくため、パターンの隙間に入り込んでいたレジストパターンの部分も、超臨界流体に溶解する。加えて、２００℃程度に加熱されてレジストの溶解速度が向上しているので、効果的な洗浄が行える。一方、低誘電率材料からなるパターンは、超臨界流体に溶解することがない。さらに、これらの材料を超臨界状態で用いた場合、洗浄面をフッ素化することができる。洗浄面がフッ素化されることで、微細孔内の洗浄だけではなく、高温処理による水分の除去，さらにはフッ素化による水分再吸着が防げるようになる。これらのことは、デバイスの特性安定性に好適である。
【００３４】
この後、背圧弁を徐々に開放して高圧容器内部の超臨界流体を外部に排出し、高圧容器内部の圧力を低下させることで、密閉されて２２０℃程度に加熱されている高圧容器の内部が、気体で充填された状態とする。このことにより、パターンが形成されている基板の領域では、レジストパターンが除去され、かつ乾燥した状態となる。また、この乾燥の過程では、パターンの部分に気液界面が形成されることがなく、液体の表面張力などによるパターン異常の発生が抑制されている。
【００３５】
また、次に説明するように、フッ素化合物混合液体を用いることで効率的に超臨界処理を行うようにしてもよい。まず、例えば単結晶シリコンからなる基板の上に、酸化シリコンからなる膜厚３００ｎｍの酸化膜が形成された状態とした後、この上に、多結晶シリコンからなる膜厚６００ｎｍのシリコン層が形成された状態とする。ついで、シリコン層を公知のフォトリソグラフィー技術とエッチング技術とにより微細加工し、多結晶シリコンからなるシリコンパターンが形成された状態とする。次に、シリコンパターン形成に用いたレジストパターンを除去した後、シリコンパターンをマスクとし、フッ酸水溶液により酸化膜をエッチング加工し、酸化シリコンパターンとシリコンパターンとにより梁構造が形成された状態とする。
【００３６】
上述したように梁構造が形成されたら、基板を、水洗し、引き続いて、高圧容器に収容されている洗浄液に浸漬された状態とする。ここで、洗浄液は、ＨＣＦ2ＣＦ2ＯＣＨ2ＣＦ3と乳酸エチルとが混合されたフッ素化合物混合液体から構成されたものである。このとき、基板が振動する状態とすることで、基板の表面に付着している水が、フッ素化合物混合液体に置換される。また、このとき、フッ素化合物混合液体の供給を追加し、高圧容器において洗浄液がオーバーフローする状態とすれば、基板より分離された水は、容器の上部より排出された状態とすることができる。
【００３７】
次に、高圧容器の内部が密閉された状態とし、加熱手段により高圧容器の内部に収容されている洗浄液が、例えば、２２０℃程度に加熱された状態とする。加えて、高圧容器の背圧弁を調整することで、密閉された高圧容器の内部が３ＭＰａ程度となるようにする。このことにより、密閉された高圧容器の内部は、超臨界状態となったＨＣＦ2ＣＦ2ＯＣＨ2ＣＦ3と乳酸エチルからなる超臨界流体で充填され、基板が、超臨界流体に浸漬された状態となる。
【００３８】
この後、直ちに背圧弁を徐々に開放して高圧容器内部の超臨界流体を外部に排出し、高圧容器内部の圧力を低下させることで、密閉されて２２０℃程度に加熱されている高圧容器の内部が、気体で充填された状態とする。このことにより、パターンが形成されている基板の領域では、微細な梁構造が乾燥された状態となる。また、この乾燥の過程では、微細な梁構造の部分に気液界面が形成されることがなく、液体の表面張力などによる梁構造における異常の発生が抑制されている。
【００３９】
次に、本発明の他の実施の形態について、図１を用いて説明する。以下では、レジストに対してより高い溶解性を示すフッ素化合物を用いた超臨界処理方法について説明する。まず、例えば単結晶シリコンからなる基板１０１の上に、低誘電率材料のＨＳＱ（水素化シルセスキオキサン）からなる低誘電率膜が形成された状態とし、この上に、例えばＡｒＦレジストの膜を形成し、公知のフォトリソグラフィーにより９０ｎｍ程度の幅のレジストパターンが形成された状態とする。ついで、形成されたレジストパターンをマスクとし、ＣＨＦ3とアルゴンとの混合ガスのプラズマを用いたドライエッチングにより低誘電率膜を加工し、シリコン基板１０１の上に低誘電率材料からなるパターンが形成された状態とする。
【００４０】
上述したようにパターンが形成されたら、基板１０１を、図１（ａ）に示すように、容器下部１０２の蓋１０３に設けられた基板保持部１０４に保持させる。ついで、薬液導入用タンク１０５に収容されているＣＦ3ＣＦ2ＣＨ（ＯＨ）ＯＣＨＦ2からなるフッ素化合物液体を、配管１０６により容器下部１０２内に供給し、容器下部１０２の内部に、洗浄液１２０が収容された状態とする。なお、配管１０６の途中にはバルブ１０７が設けられている。また、容器下部１０２には、排出管１０８が設けられ、排出管１０８には背圧弁１０９が設けられている。また、容器下部１０２は、容器下部１０２より溢れ出た液体を収容する液体排出容器１１０の内部に配置されている。液体排出容器１１０は、排出部１１１より収容された廃液を排出する。
【００４１】
次に、図１（ｂ）に示すように、蓋１０３を容器下部１０２の側に近づけて基板保持部１０４に保持されている基板１０１が、容器下部１０２に収容されている洗浄液１２０に浸漬された状態とする。このとき、薬液導入用タンク１０５によるフッ素化合物液体の供給を追加し、容器下部１０２において洗浄液１２０がオーバーフローする状態とし、基板１０１が洗浄された状態としてもよい。この洗浄により、常温（２５℃程度）常圧（大気圧程度）の状態において、洗浄液１２０に溶解する成分は、基板１０１より除去（洗浄）可能である。例えば、基板１０１の上に形成されているレジストパターンの一部が、洗浄液１２０に溶解し、一部が基板１０１の上に残る。これに対し、低誘電率材料からなるパターンは、洗浄液１２０に溶解しない。
【００４２】
次に、蓋１０３を容器下部１０２に密着させて、また、バルブ１０７を閉じることで、容器下部１０２の内部が密閉されて高圧容器が形成された状態とし、図示しない加熱手段により容器下部１０２の内部に収容されている洗浄液１２０が、例えば、２００〜２５０℃程度に加熱された状態とする。加えて、背圧弁１０９を調整することで、密閉された容器下部１０２の内部が３ＭＰａ程度となるようにする。このことにより、図１（ｃ）に示すように、密閉された容器下部１０２の内部は、超臨界状態となったＣＦ3ＣＦ2ＣＨ（ＯＨ）ＯＣＨＦ2からなる超臨界流体１２１で充填され、基板１０１が、超臨界流体１２１に浸漬された状態となる。
【００４３】
このように、超臨界流体１２１が作用することで、常温常圧の状態では溶解しきれずに基板１０１の上に残ったレジストパターンは、超臨界流体１２１に溶解し、基板１０１の表面からレジストパターンが除去される。また、超臨界流体１２１は、低誘電率材料からなる微細なパターンの隙間にも容易に浸透していくため、パターンの隙間に入り込んでいたレジストパターンの部分も、超臨界流体１２１に溶解する。加えて、２００℃程度に加熱されてレジストの溶解速度が向上しているので、効果的な洗浄が行える。一方、低誘電率材料からなるパターンは、超臨界流体１２１に溶解することがない。さらに、これらの材料を超臨界状態で用いた場合、洗浄面をフッ素化することができる。洗浄面がフッ素化されることで、微細孔内の洗浄だけではなく、高温処理による水分の除去，さらにはフッ素化による水分再吸着が防げるようになる。これらのことは、デバイスの特性安定性に好適である。
【００４４】
この後、背圧弁１０９を徐々に開放して容器下部１０２（高圧容器）内部の超臨界流体１２１を外部に排出し、容器下部１０２内部の圧力を低下させることで、図１（ｄ）に示すように、密閉されて２００〜２５０℃程度に加熱されている容器下部１０２の内部が、気体１２２で充填された状態とする。このことにより、低誘電率材料からなるパターンが形成されている基板１０１の領域では、レジストパターンが除去され、かつ乾燥した状態となる。この超臨界処理方法によれば、レジストなどの有機物に対して高い溶解性を示すＣＦ3ＣＦ2ＣＨ（ＯＨ）ＯＣＨＦ2からなるフッ素化合物液体が超臨界状態とされた超臨界流体を用いるようにしたので、有機物であるレジストがより迅速に溶解するようになり、従来に比較して短時間で処理が行える。また、この乾燥の過程では、低誘電率材料からなるパターンの部分に気液界面が形成されることがなく、液体の表面張力などによるパターン異常の発生が抑制されている。
【００４５】
次に、上述した超臨界処理に用いるフッ素化合物液体について説明する。上述した超臨界洗浄に適するフッ素化合物としては、まず、常温、常圧で液体であることが要求される。また、臨界点が２５０℃以下であった方がよい。２５０℃を超える温度が必要な場合、高圧容器を構成する密閉シール材の適用材料が少なくなるなどのことがある。さらには、燃焼しにくい材料である方がよく、また、前述したフッ素化合物混合液体と同様にレジスト等が溶解しやすい材料であり、環境影響が低いことが好ましい。これらの要求を満足する材料として、Ｃ(x-1)ＦyＨmＣ1Ｏ（ＯＲ），Ｃ(x-1)ＦyＨmＣ1ＯＯ（ＯＲ），又はＣxＦyＨmＯn（ＯＲ）の構造のフッ素化合物がある。なお、ｘ，ｙ，ｍ，ｎは自然数である。
【００４６】
例えば、ＣＦ3ＣＦ2ＣＨ（ＯＲ）ＯＣＨＦ2，ＣＦ3ＣＦ2ＯＣＨ（ＯＲ）ＣＦ3，ＣＨＦ2ＣＦ2ＯＣＨ（ＯＲ）ＣＦ3，ＣＦ3ＣＨＦＣＦ2ＯＣＨ（ＯＲ）ＣＦ3，ＣＦ3Ｃ（ＯＲ）ＦＯＣＨＣＦ2，ＣＦ3ＣＨＦＣＦ2ＯＣＨ（ＯＲ）ＣＦ2ＣＦ3，ＣＨＦ2ＣＯＯＣＨ（ＯＲ）ＣＦ3，及び（ＣＦ3）2ＣＨＣＯＯＣＦ（ＯＲ）2 などが、上述したフッ素化合物として用いることができる。なお、Ｒは、Ｈ，ＣＨＦ2，ＣＦ3などである。これらは、フッ化ヒドロキシ酸もしくはこのエステル化合物、又はフッ化ヒドロキシ酸のエーテル化合物といえる。これらのフッ素化合物は、前述したフッ素化合物に比較してより極性が強いため、単独で用いても良好な洗浄効果を得ることができる。
【００４７】
なお、上述したいずれの超臨界処理方法においても、レジスト除去などの洗浄に限らず、水洗処理の後の微細なパターンの以上が抑制された状態の乾燥を行うなどの超臨界乾燥に適用させることが可能である。微細なパターンが形成されている基板を水などの液処理の後に乾燥する場合、パターン部において形成される気液界面により発生する表面張力で、パターンが他の部分に張り付くなどのパターン異常が発生する。表面張力を持たない超臨界流体を用いた乾燥によれば、上述したパターンの異常が抑制できるようになる。特に、フッ素化合物は、水と混和しやすいため、水による処理の後、パターンに付着している水を置換するのに好適である。
【００４８】
次に、高圧容器の内部のフッ素化合物を超臨界状態とするための加熱機構について説明する。まず、迅速に高圧容器内部の温度を上昇させるためには、例えば、「ＩＨヒーター」として知られる誘導加熱を用いればよい。誘導加熱では、数ＭＨｚ〜数十ＭＨｚの高周波交流電界を加熱板に作用させ、加熱板に誘導電流を流すことにより、加熱板が加熱された状態となる現象を利用するものである。加熱板に常磁性金属が含まれていれば、上記誘導加熱により、瞬時に加熱板が２００℃程度に加熱された状態が得られる。
【００４９】
従って、例えば、図３に示すように、蓋１０３から載置されている基板１０１の方向に移動可能な常磁性金属からなる加熱板３０１と、容器下部１０２の底部から蓋１０３の方向に移動可能な常磁性金属からなる加熱板３０２と、蓋１０３に内蔵された誘導加熱部３０３と、容器下部１０２の底部に内蔵された誘導加熱部３０４とにより、容器下部１０２の内部を加熱するようにしてもよい。加熱板３０１は、移動機構３０５により移動し、加熱板３０２は、移動機構３０６により移動する。加熱時には、例えば、図３（ｂ）に示すように、加熱板３０１は容器下部１０２の底部方向に移動させ、加熱板３０２は蓋１０３の方向に移動させれば、加熱板３０２の上に載置されている基板１０１に対し、加熱板３０１が近設配置された状態が得られる。
【００５０】
このような状態により、誘導加熱部３０３及び誘導加熱部２０４を動作させ、加熱板３０１及び加熱板３０２が加熱された状態とすることで、基板１０１の近傍のフッ素化合物液体やフッ素化合物混合液体を、効率よく加熱することが可能となる。また、加熱板３０１及び加熱板３０２が蓋１０３及び容器下部１０２より離間しているので、容器の側への熱伝導による損失がほとんど生じなく、２００℃程度の高温の状態が、安定した状態で維持することが可能となる。
【００５１】
一方、処理が終了して加熱が不要となった段階では、図３（ａ）に示すように、薄い加熱板３０１及び加熱板３０２が蓋１０３及び容器下部１０２に接触した状態とし、ペルチェ素子などを用いた冷却機構３０７により、蓋１０３及び容器下部１０２を冷却することで、迅速に加熱板３０１及び加熱板３０２の温度を低下させることが可能である。なお、蓋１０３及び容器下部１０２の冷却は、冷媒を循環させることで行うようにしてもよい。
この状態でも良いが、加熱時には容器壁から僅かに離しておき（第２図（ｂ））、冷却時に一は冷やされた容器壁に密着させても良い。
【００５２】
また、図４に示すように、常磁性金属から構成され、上部が開放した箱形状の加熱容器４０１を用い、誘導加熱部４０２により加熱容器４０１を加熱することで、容器下部１０２（高圧容器）の内部を加熱するようにしてもよい。例えば、加熱容器４０１にフッ素化合物液体やフッ素化合物混合液体を収容し、この中に基板１０１が浸漬された状態とする。この状態で、図４（ｂ）に示すように、加熱板３０１を容器下部１０２の底部方向に移動させ、誘導加熱部３０３により加熱板３０１が加熱した状態とし、誘導加熱部４０２により加熱容器４０１が加熱した状態とすれば、収容されているフッ素化合物液体やフッ素化合物混合液体の加熱が、より迅速に行える。また、加熱されている状態をより安定して保持できる。また、この場合においても、図４（ａ）に示すように、加熱板３０１が蓋１０３に接触した状態とすることで、冷却が容易である。また、図４に示す構成の場合、蓋１０３を開放して加熱容器４０１を搬出すれば、加熱容器４０１に載置されている基板１０１の冷却が、より迅速に行える。
【００５３】
また、図５に示すように、蓋１０３の外側面に凹部１０３ａを設け、凹部１０３ａに嵌合する抵抗加熱部５０１を用い、蓋１０３を加熱することで、容器下部１０２の内部を加熱するようにしてもよい。この場合、容器下部１０２の内部を加熱するときに、移動機構５０２を用いて抵抗加熱部５０１を移動させ、図６（ｂ）に示すように、抵抗加熱部５０１が凹部１０３ａに嵌合した状態とすればよい。また、移動機構５０２を用いて抵抗加熱部５０１を移動させ、図６（ａ）に示すように、蓋１０３より抵抗加熱部５０１が離間した状態とすることで、蓋１０３に対する加熱が停止できる。この状態で、冷却機構３０７を動作させれば、容器下部１０２の内部を迅速に冷却することが可能となる。
【００５４】
また、図６に示すように、容器下部１０２の外側底面に凹部１０２ａを設け、凹部１０２ａに嵌合する抵抗加熱部６０１を設けるようにしてもよい。抵抗加熱部６０１は、移動機構６０２により移動させることで、凹部１０２ａに嵌合した状態と容器下部１０２より離間した状態とに制御可能である。この場合においても、上述同様にすることで、容器下部１０２の内部の加熱と冷却とが迅速に行える。
【００５５】
以下、図４に示す超臨界処理装置を用いた超臨界処理方法について図７の工程図を用いて説明する。この方法では、図１を用いて説明した方法とは異なり、基板をホルダーと共に搬送するようにしたものである。まず、図７（ａ’）に示すように、加熱容器４０１が、冷却台７０１の上に載置されて冷却されている状態で、加熱容器４０１の内部に処理対象の基板１０１が載置された状態とする。冷却台７０１は、例えば、循環する冷媒（水）などにより冷却されれて室温（例えば２０℃）程度とされている。
次に、図７（ａ）に示すように、基板１０１が載置された加熱容器４０１が容器下部１０２の内部に配置された状態とし、ここに、加熱容器４０１にフッ素化合物液体もしくはフッ素化合物混合液体７１１を導入し、これらに基板１０１が浸漬された状態とする。このとき、蓋１０３は、冷却機構３０７により室温程度に冷却されている。
【００５６】
この後、図７（ｂ）に示すように、蓋１０３により容器下部１０２の内部を密閉状態とし、また、移動機構３０５を動作させて加熱板３０１を基板１０１の方向に移動させる。なお、移動機構３０５は、例えば、駆動用モータなどから構成されている。また、排出配管７０２の圧力調整バルブ７０３は閉じた状態とする。この状態で、冷却機構３０７の動作を停止し、一方、誘導加熱部３０３及び誘導加熱部４０２を動作させて加熱板３０１及び加熱容器４０１が加熱した状態とする。加熱板３０１及び加熱容器４０１が所定温度にまで上昇すると、内部に収容されているフッ素化合物液体もしくはフッ素化合物混合液体は気化し、内部の圧力が上昇し、この結果、内部の圧力が臨界点以上となると、収容されているフッ素化合物液体もしくはフッ素化合物混合液体が超臨界状態となる。
【００５７】
従って、容器下部１０２の内部は、超臨界流体７１２に充填された状態となる。このとき、必要であれば圧力調整バルブ７０３の開閉制御により、容器下部１０２の内部圧力を制御してもよい。また、導入しておく液量により、加熱制御のみで所定の圧力となるようにしてもよい。このようにすることで、基板１０１に対してフッ素化合物液体やフッ素化合物混合液体の超臨界流体７１２による処理が可能となる。
【００５８】
次に、圧力調整バルブ７０３を開放させることで容器下部１０２の内部の流体を外部に排出させ、内部の圧力を低下させれば、図７（ｃ）に示すように、容器下部１０２内部が気体７１３で充填された状態となる。この後、容器下部１０２の内部が大気圧程度とされた後、加熱板３０１を蓋１０３方向に上昇させ、誘導加熱部３０３の動作を停止し、冷却機構３０７により蓋１０３を室温程度にまで冷却し、また、加熱板３０１が冷却された状態とし、蓋１０３が開放した状態とする。ついで、容器下部１０２より加熱容器４０１を搬出し、これを図７（ａ’）に示すように、冷却台７０１の上に載置された状態とし、加熱容器４０１とともに基板１０１が冷却された状態とする。この後、加熱容器４０１に載置されている基板１０１を、新たな処理対象に交換し、上述した工程を繰り返せば、連続した処理が行える。
【図面の簡単な説明】
【００５９】
【図１】本発明の実施の形態における超臨界処理方法を説明するための工程図である。
【図２】図１に示す超臨界処理を行う装置の一部構成例を示す構成図である。
【図３】図１に示す超臨界処理を行う超臨界処理装置の構成例の一部を概略的に示す構成図である。
【図４】図１に示す超臨界処理を行う超臨界処理装置の構成例の一部を概略的に示す構成図である。
【図５】図１に示す超臨界処理を行う超臨界処理装置の構成例の一部を概略的に示す構成図である。
【図６】図１に示す超臨界処理を行う超臨界処理装置の構成例の一部を概略的に示す構成図である。
【図７】図４に示す超臨界処理装置を用いた超臨界処理方法の一例を説明するための工程図である。
【図８】従来よりある超臨界処理装置の一部構成を示す構成図である。
【符号の説明】
【００６０】
１０１…基板、１０２…容器下部、１０２ａ…凹部、１０３…蓋、１０３ａ…凹部、１０４…基板保持部、１０５…薬液導入用タンク、１０６…配管、１０７…バルブ、１０８…排出管、１０９…背圧弁、１１０…液体排出容器、１１１…排出部、１２０…洗浄液、１２１…超臨界流体、１２２…気体、２０１…循環ポンプ、２０２，２０３…配管、３０１，３０２…加熱板、３０３，３０４…誘導加熱部、３０５，３０６…移動機構、３０７…冷却機構、４０１…加熱容器、４０２…誘導加熱部、５０１…抵抗加熱部、５０２…移動機構、６０１…抵抗加熱部、６０２…移動機構。
【図１】
2006303316.tif 000003
【図２】
2006303316.tif 000004
【図３】
2006303316.tif 000005
【図４】
2006303316.tif 000006
【図５】
2006303316.tif 000007
【図６】
2006303316.tif 000008
【図７】
2006303316.tif 000009
【図８】
2006303316.tif 000010